(57)【要約】【課題】生分解性樹脂組成物を用いてジッパーテープを形成した場合の形状安定性および係合強度を向上させる。【解決手段】１対の基部条片（２１Ａ，２１Ｂ）、および１対の基部条片（２１Ａ，２１Ｂ）の互いに対向する面からそれぞれ突出し互いに係合可能な係合部（２２Ａ，２２Ｂ）を断面形状に含む長尺状のジッパーテープ（２０）において、１対の基部条片（２１Ａ，２１Ｂ）の少なくとも一部および係合部（２２Ａ，２２Ｂ）がポリブチレンサクシネート（ＰＢＳ）を４０質量％超、１００質量％未満含む第１の生分解性樹脂組成物で形成される。【選択図】図２
2020195500.tif 000002
【特許請求の範囲】
【請求項１】
１対の基部条片、および前記１対の基部条片の互いに対向する面からそれぞれ突出し互いに係合可能な係合部を断面形状に含む長尺状のジッパーテープであって、
前記１対の基部条片の少なくとも一部および前記係合部がポリブチレンサクシネート（ＰＢＳ）を４０質量％超、１００質量％未満含む第１の生分解性樹脂組成物で形成されるジッパーテープ。
【請求項２】
前記第１の生分解性樹脂組成物は、ＰＢＳを８０質量％以上含む、請求項１に記載のジッパーテープ。
【請求項３】
前記第１の生分解性樹脂組成物は、ＰＢＳに加えてポリ乳酸（ＰＬＡ）を含む、請求項１または請求項２に記載のジッパーテープ。
【請求項４】
前記１対の基部条片の互いに対向する面とは反対側の面が、前記第１の生分解性樹脂組成物とは異なる第２の生分解性樹脂組成物で形成される、請求項１から請求項３のいずれか１項に記載のジッパーテープ。
【請求項５】
１対の基部条片、および前記１対の基部条片の互いに対向する面からそれぞれ突出し互いに係合可能な係合部を断面形状に含む長尺状のジッパーテープであって、
前記１対の基部条片の互いに対向する面、および前記係合部が第１の生分解性樹脂組成物で形成され、前記１対の基部条片の互いに対向する面とは反対側の面が前記第１の生分解性樹脂組成物とは異なる第２の生分解性樹脂組成物で形成されるジッパーテープ。
【請求項６】
前記第１の生分解性樹脂組成物は、ポリブチレンサクシネート（ＰＢＳ）を含む、請求項５に記載のジッパーテープ。
【請求項７】
前記第１の生分解性樹脂組成物は、ポリ乳酸（ＰＬＡ）を含む、請求項４または請求項６に記載のジッパーテープ。
【請求項８】
前記第２の生分解性樹脂組成物は、ＰＢＳを含む、請求項４から請求項７のいずれか１項に記載のジッパーテープ。
【請求項９】
前記第２の生分解性樹脂組成物は、ＰＢＳを４０質量％以上８０質量％以下含む、請求項８に記載のジッパーテープ。
【請求項１０】
請求項１から請求項９のいずれか１項に記載のジッパーテープと、
前記１対の基部条片の互いに対向する面とは反対側の面が接合される容器本体と
を備えるジッパーテープ付き容器。
【請求項１１】
前記容器本体は、袋体を形成する、請求項１０に記載のジッパーテープ付き容器。
【請求項１２】
前記１対の基部条片にそれぞれ対向する前記容器本体のシーラント層を形成する第３の生分解性樹脂組成物は、ＰＬＡまたはＰＢＳの少なくともいずれかを主成分とし、
前記１対の基部条片の互いに対向する面とは反対側の面を形成する生分解性樹脂組成物がＰＢＳを４０質量％以上８０質量％以下含む、請求項１０または請求項１１に記載のジッパーテープ付き容器。
【請求項１３】
前記１対の基部条片にそれぞれ対向する前記容器本体のシーラント層を形成する第３の生分解性樹脂組成物がＰＬＡを主成分とし、
前記１対の基部条片の互いに対向する面とは反対側の面を形成する生分解性樹脂組成物がＰＬＡを４０質量％以上含む、請求項１０または請求項１１に記載のジッパーテープ付き容器。
【請求項１４】
前記１対の基部条片にそれぞれ対向する前記容器本体のシーラント層を形成する第３の生分解性樹脂組成物がＰＢＳを主成分とし、
前記１対の基部条片の互いに対向する面とは反対側の面を形成する生分解性樹脂組成物がＰＢＳを２０質量％以上含む、請求項１０または請求項１１に記載のジッパーテープ付き容器。
【発明の詳細な説明】
【技術分野】
【０００１】
本発明は、ジッパーテープおよびジッパーテープ付き容器に関する。
【背景技術】
【０００２】
環境負荷の観点から、生分解性材料で容器を形成する技術が知られている。例えば、特許文献１には、生分解性チャック袋におけるチャック用部品の製造方法であって、曲げ弾性率が１５０ＭＰａ〜４００ＭＰａである脂肪族ポリエステル樹脂を主成分とする樹脂組成物を溶融し、チャック用部品形成用の開口部を有するダイから押出して凸部材及び凹部材からなるチャック用部品をそれぞれ形成させた後、速度４０℃／秒〜６０℃／秒で冷却する製造方法が記載されている。
【先行技術文献】
【特許文献】
【０００３】
【特許文献１】特許第４８８９２８５号公報
【発明の概要】
【発明が解決しようとする課題】
【０００４】
しかしながら、生分解性樹脂組成物を用いてジッパーテープを形成した場合の形状安定性および係合強度については、従来技術においてなおも改善の余地がある。
【０００５】
そこで、本発明は、生分解性樹脂組成物を用いてジッパーテープを形成した場合の形状安定性および係合強度を向上させることが可能なジッパーテープおよびジッパーテープ付き容器を提供することを目的とする。
【課題を解決するための手段】
【０００６】
本発明のある観点によれば、１対の基部条片、および１対の基部条片の互いに対向する面からそれぞれ突出し互いに係合可能な係合部を断面形状に含む長尺状のジッパーテープであって、１対の基部条片の少なくとも一部および係合部がポリブチレンサクシネート（ＰＢＳ）を４０質量％超、１００質量％未満含む第１の生分解性樹脂組成物で形成されるジッパーテープが提供される。
【０００７】
本発明の別の観点によれば、１対の基部条片、および１対の基部条片の互いに対向する面からそれぞれ突出し互いに係合可能な係合部を断面形状に含む長尺状のジッパーテープであって、１対の基部条片の互いに対向する面、および係合部が第１の生分解性樹脂組成物で形成され、１対の基部条片の互いに対向する面とは反対側の面が第１の生分解性樹脂組成物とは異なる第２の生分解性樹脂組成物で形成されるジッパーテープが提供される。
【０００８】
本発明のさらに別の観点によれば、上記記載のジッパーテープと、１対の基部条片の互いに対向する面とは反対側の面が接合される容器本体とを備えるジッパーテープ付き容器が提供される。
【発明の効果】
【０００９】
本発明によれば、生分解性樹脂組成物を用いてジッパーテープを形成した場合の形状安定性および係合強度を向上させることができる。
【図面の簡単な説明】
【００１０】
【図１】本発明の第１の実施形態に係るジッパーテープ付き袋の平面図である。
【図２】図１に示すジッパーテープ付き袋のII−II線断面図である。
【図３】本発明の第２の実施形態に係るジッパーテープ付き袋の断面図である。
【発明を実施するための形態】
【００１１】
以下に添付図面を参照しながら、本発明の好適な実施形態について詳細に説明する。なお、本明細書および図面において、実質的に同一の機能構成を有する構成要素については、同一の符号を付することにより重複説明を省略する。
【００１２】
なお、以下の説明において、樹脂組成物の成分の含有率は、別途記載がない限り樹脂組成物全体に対する質量％で表記する。また、樹脂組成物の主成分は、単層の樹脂組成物の全体、または多層の樹脂組成物の各層を形成する樹脂成分の中で、最も含有率が多い樹脂成分を意味する。
【００１３】
（第１の実施形態）
図１は本発明の第１の実施形態に係るジッパーテープ付き袋の平面図であり、図２は図１に示すジッパーテープ付き袋のII−II線断面図である。図１および図２に示されるように、第１の実施形態に係るジッパーテープ付き袋１は、第１面１１Ａおよび第２面１１Ｂを有する袋体を形成するフィルム１０と、ジッパーテープ２０とを含む。
【００１４】
フィルム１０は、本実施形態における容器本体であり、例えば単層または多層の熱可塑性樹脂で形成される。より具体的には、フィルム１０は、低密度ポリエチレン（ＬＤＰＥ）、直鎖状低密度ポリエチレン（ＬＬＤＰＥ）、またはポリプロピレン（ＰＰ）で形成された層を含んでもよい。ＰＰは、ホモポリプロピレン（ＨＰＰ）、ランダムポリプロピレン（ＲＰＰ）、またはブロックポリプロピレン（ＢＰＰ）であってもよい。フィルム１０が多層である場合、表基材に二軸延伸ポリプロピレン（ＯＰＰ）、二軸延伸ポリエチレンテレフタレート（ＯＰＥＴ）、または二軸延伸ナイロン（ＯＮｙ）を用いてもよい。また、フィルム１０は、アルミニウム蒸着やアルミニウム箔の積層などによって形成された無機材料の層を含んでもよい。
【００１５】
なお、本実施形態では、２枚のフィルム１０がボトムシール部１２およびサイドシール部１３において互いに接合されることによって第１面１１Ａおよび第２面１１Ｂを有する袋体を形成しているが、別の実施形態では、１枚のフィルム１０がサイドシール部１３に対応する部分で折り返されることによって第１面１１Ａおよび第２面１１Ｂが形成されてもよい。あるいは、図１の例におけるボトムシール部１２またはサイドシール部１３に対応する部分でフィルム１０が内側に折り込まれた部分、いわゆるガセットが形成されてもよい。この場合、ガセットは、フィルム１０によって形成されてもよいし、フィルム１０に接合された別のフィルムによって形成されてもよい。また、ジッパーテープ付き袋１は、底部にガセットが形成されることによって立てて置くことが可能なスタンディングパウチであってもよい。
【００１６】
また、本実施形態では、ボトムシール部１２およびサイドシール部１３が形成される一方で、トップシール部が形成されないことによってジッパーテープ付き袋１の開口部１４が形成されているが、別の実施形態では、ボトムシール部１２およびサイドシール部１３に加えてトップシール部が形成され、トップシール部とジッパーテープ２０との間を切断することによって事後的にジッパーテープ付き袋１に開口部１４を形成することが可能であってもよい。さらに別の実施形態では、ボトムシール部１２が形成されない、すなわちジッパーテープ付き袋１がジッパーテープ２０とは反対側で封止されていない状態で袋体が提供されてもよい。この場合、ボトムシール部１２はジッパーテープ付き袋１に内容物を充填した後で形成される。これ以外にも、ジッパーテープが融着されるものであれば、公知の各種の構成の袋、および袋以外の容器にジッパーテープを接合して本発明の実施形態に係るジッパーテープ付き容器とすることが可能である。
【００１７】
ジッパーテープ２０は、図２に示されるように、フィルム１０の第１面１１Ａおよび第２面１１Ｂにそれぞれ接合される１対の基部条片２１Ａ，２１Ｂと、基部条片２１Ａ，２１Ｂの互いに対向する面からそれぞれ突出し互いに係合可能な係合部２２Ａ，２２Ｂと断面形状に含む長尺状の部材である。図示された例において、係合部２２Ａは雄型の断面形状を有し、係合部２２Ｂは雌型の断面形状を有し、これらの係合部２２Ａ，２２Ｂが互いに係合することによってジッパーテープ２０が閉じられ、ジッパーテープ付き袋１の開口部１４が封止される。なお、雄型および雌型に限られず、爪状、鉤状、または瘤状などを組み合わせた公知の各種のジッパーテープの係合部の形状を、上記の例の係合部２２Ａ，２２Ｂに適用することも可能である。
【００１８】
本実施形態では、ジッパーテープ２０の基部条片２１Ａ，２１Ｂおよび係合部２２Ａ，２２Ｂが、ポリブチレンサクシネート（ＰＢＳ）を４０％超、１００％未満含む生分解性樹脂組成物で形成される。この生分解性樹脂組成物は、ＰＢＳを６０％以上含むことが好ましく、８０％以上含むことがより好ましく、９０％以上含むことが特に好ましい。また、生分解性樹脂組成物は、ＰＢＳに加えてポリ乳酸（ＰＬＡ）を含むことが好ましい。ＰＢＳは比較的軟質の生分解性樹脂であるが、例えば他のより硬質な生分解性樹脂、例えばＰＬＡを加えることによって、特に係合部２２Ａ，２２Ｂの形状安定性および係合強度を向上させることができる。
【００１９】
本実施形態では、ジッパーテープ２０の基部条片２１Ａ，２１Ｂおよび係合部２２Ａ，２２Ｂを上記のような生分解性樹脂組成物で形成することによって、環境負荷の低い生分解性樹脂組成物を用いつつ、特に係合部２２Ａ，２２Ｂの形状安定性および係合強度を向上させることができる。
【００２０】
なお、上記の例ではフィルム１０を形成する樹脂組成物の成分について特に限定しなかったが、環境負荷の観点から、フィルム１０についても生分解性樹脂組成物の単層または多層構造によって形成することが可能である。この場合、ジッパーテープ２０の基部条片２１Ａ，２１Ｂに対向するフィルム１０のシーラント層を形成する生分解性樹脂組成物の成分に応じて、基部条片２１Ａ，２１Ｂのシール面、すなわち係合部２２Ａ，２２Ｂとは反対側の面を形成する樹脂組成物の成分を例えば以下で説明するように調整することによって、ジッパーテープ２０をフィルム１０のシーラント層に良好に接着させることができる。
【００２１】
より具体的には、例えば、ジッパーテープ２０を形成する生分解性樹脂組成物がＰＢＳを４０％以上８０％以下含む場合、フィルム１０のシーラント層を形成する生分解性樹脂組成物がＰＬＡまたはＰＢＳのどちらを主成分とする場合にもジッパーテープ２０をフィルム１０に良好に接着させることができる。また、例えば、ジッパーテープ２０を形成する生分解性樹脂組成物がＰＬＡを４０％以上含む場合、フィルム１０のシーラント層を形成する生分解性樹脂組成物がＰＬＡを主成分とする場合に良好な接着性を得ることができる。また、例えば、ジッパーテープ２０を形成する生分解性樹脂組成物がＰＢＳを２０％以上含む場合、フィルム１０のシーラント層を形成する生分解性樹脂組成物がＰＢＳを主成分とする場合に良好な接着性を得ることができる。
【００２２】
（第２の実施形態）
図３は、本発明の第２の実施形態に係るジッパーテープ付き袋の断面図である。図３に示されるように、第２の実施形態に係るジッパーテープ付き袋２は、フィルム１０と、ジッパーテープ３０とを含む。なお、フィルム１０の構成については、上記の第１の実施形態と同様であるため、以下では重複した説明を省略する。
【００２３】
ジッパーテープ３０は、フィルム１０の第１面１１Ａおよび第２面１１Ｂにそれぞれ接合される１対の基部条片のシール面を含む第２層３１２Ａ，３１２Ｂと、基部条片のシール面とは反対側の面および係合部２２Ａ，２２Ｂを含む第１層３１１Ａ，３１１Ｂとを含む。係合部２２Ａ，２２Ｂを含む第１層３１１Ａ，３１１Ｂを形成する生分解性樹脂組成物（第１の樹脂組成物）は、特に限定されないが、例えば上記の第１の実施形態と同様に構成されてもよい。すなわち、第１層３１１Ａ，３１１Ｂを形成する生分解性樹脂組成物は、ポリブチレンサクシネート（ＰＢＳ）を含有することが好ましく、ＰＢＳを４０％超、１００％未満含むことがより好ましく、ＰＢＳを６０％以上含むことがさらに好ましく、８０％以上含むことがさらに好ましく、９０％以上含むことが特に好ましく、またＰＢＳに加えてポリ乳酸（ＰＬＡ）を含むことが好ましい。
【００２４】
一方、本実施形態において、ジッパーテープ３０の基部条片のシール面を含む第２層３１２Ａ，３１２Ｂは、第１層３１１Ａ，３１１Ｂを形成する生分解性樹脂組成物（第１の生分解性樹脂組成物）とは成分が異なる生分解性樹脂組成物（第２の生分解性樹脂組成物）で形成される。第２の生分解性樹脂組成物の成分については特に限定されないが、例えばＰＢＳを含んでもよく、好ましくはＰＢＳを４０％以上８０％以下含んでもよい。あるいは、第２層３１２Ａ，３１２Ｂを形成する第２の生分解性樹脂組成物は、他の生分解性樹脂、具体的には例えばＰＬＡを主成分とするものであってもよい。
【００２５】
また、例えばフィルム１０が生分解性樹脂組成物で形成される場合、以下で説明するようにジッパーテープ３０のシール面を形成する樹脂組成物、すなわち上記の第２層３１２Ａ，３１２Ｂを形成する生分解性樹脂組成物（第２の生分解性樹脂組成物）の成分を調節することによって、ジッパーテープ３０を生分解性樹脂組成物（第３の生分解性樹脂組成物）で形成されるフィルム１０のシーラント層に良好に接着させることができる。
【００２６】
より具体的には、例えば、第２層３１２Ａ，３１２Ｂを形成する生分解性樹脂組成物がＰＢＳを４０％以上８０％以下含む場合、フィルム１０のシーラント層を形成する生分解性樹脂組成物がＰＬＡまたはＰＢＳのどちらを主成分とする場合にもジッパーテープ３０をフィルム１０のシーラント層に良好に接着させることができる。また、例えば、第２層３１２Ａ，３１２Ｂを形成する生分解性樹脂組成物がＰＬＡを４０％以上含む場合、フィルム１０のシーラント層を形成する生分解性樹脂組成物がＰＬＡを主成分とする場合に良好な接着性を得ることができる。また、例えば、第２層３１２Ａ，３１２Ｂを形成する生分解性樹脂組成物がＰＢＳを２０％以上含む場合、フィルム１０のシーラント層を形成する生分解性樹脂組成物がＰＢＳを主成分とする場合に良好な接着性を得ることができる。
【００２７】
ジッパーテープ３０は、例えば係合部２２Ａ，２２Ｂを含む第１層３１１Ａ，３１１Ｂを形成する第１の生分解性樹脂組成物と、基部条片のシール面を含む第２層３１２Ａ，３１２Ｂを形成する第２の生分解性樹脂組成物とを共押出成形することによって形成される。なお、第１層３１１Ａ，３１１Ｂと第２層３１２Ａ，３１２Ｂとは必ずしも隣接していなくてもよく、第１層と第２層との間に１または複数の追加の層が形成されてもよい。この場合、基部条片は、上記で図示された例よりも多くの部分に分かれ、それぞれの部分が異なる生分解性樹脂組成物で形成される。
【００２８】
本実施形態でも、第１の実施形態と同様に、ジッパーテープ３０の係合部２２Ａ，２２Ｂの形状安定性および係合強度を向上させることができる。その一方で、基部条片のシール面を形成する生分解性樹脂組成物の成分を係合部２２Ａ，２２Ｂを形成する生分解性樹脂組成物とは別に調整することによって、例えば基部条片とフィルム１０との接合性を向上させることができる。第１および第２の生分解性樹脂組成物が共通の成分、例えばＰＢＳを含むことによって、第１層３１１Ａ，３１１Ｂと第２層３１２Ａ，３１２Ｂとの間の接合性を良好に保つことができる。
【実施例】
【００２９】
以下では、本発明の実施例について説明する。
【００３０】
表１に、上記で第１の実施形態として説明したジッパーテープ２０において、基部条片２１Ａ，２１Ｂおよび係合部２２Ａ，２２ＢをＰＢＳおよびＰＬＡを主成分とする生分解性樹脂組成物で形成した場合の、ＰＢＳおよびＰＬＡのそれぞれの成分比率と形状安定性との関係を示す。形状安定性は、開封および再封止を１００回繰り返した後に再封止が可能であり、かつ降伏ひずみが６．０％以上の場合に「〇」、開封および再封止を１００回繰り返した後に再封止が可能であり、かつ降伏ひずみが３．４％以上６．０％未満の場合に「△」、開封および再封止を１００回の繰り返す前に再封止が不可能になった場合、または降伏ひずみが３．４％未満の場合に「×」とした。ここで、降伏ひずみは、「ＪＩＳ  Ｋ  ７１６１：２０１４  プラスチック−引張特性の求め方」に従って測定した。具体的には、ジッパーテープの基部条片から試験片を切り出し、ＪＩＳ  Ｋ  ７１６１に適合する試験機（島津製作所製ＡＧＳ−Ｘ  １ｋＮ）を用いて測定した。測定にあたり、断面積は試験片幅×厚みとし、引張速度は３００ｍｍ／ｍｉｎとした。この結果、ＰＢＳが含有される場合に形状安定性が「△」以上となり、特にＰＢＳの含有率が８０％以上である場合に形状安定性が「〇」になることが示された。なお、ジッパーテープとして使用する場合、形状安定性は「○」であることが好ましいが、用途によっては「△」でも活用できる。
【００３１】
【表１】
2020195500.tif 000003
【００３２】
次に、表２に、上記で第２の実施形態として説明したジッパーテープ３０において、基部条片のシール面を含む第２層３１２Ａ，３１２Ｂを形成する生分解性樹脂組成物（第２の生分解性樹脂組成物）と、フィルム１０のシーラント層を形成する生分解性樹脂組成物（第３の生分解性樹脂組成物）との間のシール強度を測定した結果を示す。具体的には、それぞれの樹脂組成物で形成した層を積層してシール時間１．０秒、シール圧力２．０ＭＰａ、シール温度１８０℃にてシールした評価サンプルについて、イマダ社製「デジタルフォースゲージ」を用いて、幅１５ｍｍ当たりの層間のヒートシール強度（Ｎ／１５ｍｍ）を測定した。なお、シール強度測定の際の引張速度は３００ｍｍ／分とし、表２ではシール強度が２０（Ｎ／１５ｍｍ）以上の場合を「〇」、２０（Ｎ／１５ｍｍ）未満の場合を「×」として示している。
【００３３】
【表２】
2020195500.tif 000004
【００３４】
上記で表２に示した結果から、基部条片のシール面を形成する生分解性樹脂組成物がＰＢＳを４０％以上８０％以下含む場合は、フィルム１０のシーラント層を形成する生分解性樹脂組成物がＰＬＡおよびＰＢＳのどちらを主成分とする場合にも良好なシール強度が得られることが示された。また、基部条片のシール面を形成する生分解性樹脂組成物がＰＬＡを４０％以上含む場合は、フィルム１０のシーラント層を形成する生分解性樹脂組成物がＰＬＡを主成分とする場合に特に良好なシール強度が得られることが示された。また、基部条片のシール面を形成する生分解性樹脂組成物がＰＢＳを２０％以上含む場合は、フィルム１０のシーラント層を形成する生分解性樹脂組成物がＰＢＳを主成分とする場合に特に良好なシール強度が得られることが示された。
【００３５】
以上、添付図面を参照しながら本発明の好適な実施形態について詳細に説明したが、本発明はこれらの例に限定されない。本発明の属する技術の分野の当業者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３６】
１，２…ジッパーテープ付き袋、１０…フィルム、１２…ボトムシール部、１３…サイドシール部、１４…開口部、２０，３０…ジッパーテープ、２１Ａ，２１Ｂ…基部条片、２２Ａ，２２Ｂ…係合部、３１１Ａ，３１１Ｂ…第１層、３１２Ａ，３１２Ｂ…第２層。
【図１】
2020195500.tif 000005
【図２】
2020195500.tif 000006
【図３】
2020195500.tif 000007